(57)【特許請求の範囲】
【請求項１】
物質の構造中にリチウムイオンを含有するリチウムイオンの挿入及び脱離が可能な物質を含む正極、
金属リチウム、リチウム含有物質又はリチウムイオンの挿入及び脱離が可能な物質を含む負極、及び
リチウムイオン導電性を有する電解質
を含むリチウム二次電池であり、
前記リチウムイオンの挿入及び脱離が可能な物質が、ＬｉxＦｅ2-yＭｎy（ＳＯ4）3（０＜ｘ≦２、０＜ｙ＜２）を含むことを特徴とするリチウム二次電池。
【請求項２】
前記正極は、カーボン粒子をさらに含むことを特徴とする請求項１に記載のリチウム二次電池。
【請求項３】
前記電解質が、リチウムイオンを含む有機電解質であることを特徴とする請求項１又は２に記載のリチウム二次電池。
【請求項４】
硫酸鉄、硫酸マンガン、及び硫酸リチウムを混合する工程と、
得られた混合物を１００℃以上３５０℃以下で固相反応させる工程と
を含む、ＬｉxＦｅ2-yＭｎy（ＳＯ4）3（０＜ｘ≦２、０＜ｙ＜２）の製造方法。
【請求項５】
前記固相反応させる工程が、真空中、アルゴン雰囲気中、又は窒素雰囲気中から選択される還元雰囲気下で焼成する工程を含むこと特徴とする請求項４に記載のＬｉxＦｅ2-yＭｎy（ＳＯ4）3（０＜ｘ≦２、０＜ｙ＜２）の製造方法。
【発明の詳細な説明】
【技術分野】
【０００１】
本発明は、コスト性に優れたリチウム二次電池に関する。特に本発明は、ＬｉxＦｅ2-yＭｎy（ＳＯ4）3（０＜ｘ≦２、０＜ｙ＜２）で表される化合物を正極に用いたコスト性に優れたリチウム二次電池に関する。更に本発明は、ＬｉxＦｅ2-yＭｎy（ＳＯ4）3（０＜ｘ≦２、０＜ｙ＜２）の製造方法に関する。
【背景技術】
【０００２】
ＮＡＳＩＣＯＮ型硫酸鉄Ｌｉ２Ｆｅ２（ＳＯ４）３は、ＬｉＣｏＯ２やＬｉＮｉＯ２のような高価なコバルトやニッケルを含まないため、これらに比べコスト性に優れたリチウム二次電池用正極として魅力的である。更に、６００℃まで熱分解が無く安定な構造であることから、安全性の高いリチウム二次電池材料でもある。
【０００３】
特許文献１及び特許文献２は、リチウム源であるヨウ化リチウム（ＬｉＩ）をアセトニトリル溶媒中で硫酸鉄［Ｆｅ２（ＳＯ４）３］と化学反応させることで、上記ＮＡＳＩＣＯＮ型硫酸鉄Ｌｉ２Ｆｅ２（ＳＯ４）３が合成可能であることを報告している。しかしながら、この方法は、反応を溶媒中で行うため、目的物を大量に合成することができない。更に、反応の後処理として、数回にわたって溶媒を洗浄する操作が必要である。これらの理由から、ＮＡＳＩＣＯＮ型硫酸鉄Ｌｉ２Ｆｅ２（ＳＯ４）３の合成には、コスト的な課題があると考えられる。また、この材料を正極に用いたリチウム二次電池では、放電電圧が３．６Ｖ程度であり、リチウム二次電池に広く用いられているＬｉＣｏＯ２と比べると、電圧が低いという課題があった。
【先行技術文献】
【特許文献】
【０００４】
【特許文献１】特開平９−３５７１７号公報
【特許文献２】特開平９−１７１８２８号公報
【発明の概要】
【発明が解決しようとする課題】
【０００５】
本発明は、リチウム二次電池用の正極材料を、従来に比べてコスト性に優れた方法で合成し、それを用いて高エネルギー密度を有するリチウム二次電池を提供することを目的とする。
【課題を解決するための手段】
【０００６】
本発明のリチウム電池は、物質の構造中にリチウムイオンを含有するリチウムイオンの挿入及び脱離が可能な物質を含む正極、金属リチウム、リチウム含有物質又はリチウムイオンの挿入及び脱離が可能な物質を含む負極、及びリチウムイオン導電性を有する電解質を含み、前記リチウムイオンの挿入及び脱離が可能な物質が、ＬｉxＦｅ2-yＭｎy（ＳＯ4）3（０＜ｘ≦２、０＜ｙ＜２）を含む。
【０００７】
本発明では、前記正極は、カーボン粒子を更に含む。
【０００８】
本発明では、電解質は、リチウムイオンを含む有機電解質であることが好ましい。なお、本明細書において、電解質が溶液（液体）である場合を「電解液」とも称する。
【０００９】
更に、本発明は、ＬｉxＦｅ2-yＭｎy（ＳＯ4）3（０＜ｘ≦２、０＜ｙ＜２）の製造方法に関する。この製造方法は、硫酸鉄、硫酸マンガン、及び硫酸リチウムを混合する工程と、得られた混合物を１００℃以上３５０℃以下で固相反応させる工程とを含む。
【００１０】
上記製造方法の一実施形態では、固相反応させる工程は、真空中、アルゴン雰囲気中、又は窒素雰囲気中から選択される還元雰囲気下で焼成する工程を含む。
【発明の効果】
【００１１】
本発明によれば、リチウム二次電池用正極材料を従来に比べてコスト性に優れた方法で合成し、それを用いてリチウム二次電池を提供できる。
【図面の簡単な説明】
【００１２】
【図１】本発明のリチウム二次電池の構成を示す概略図である。
【図２】本発明の一実施形態のリチウム二次電池の構造を示す概略図である。
【図３】図２に示した本発明の実施形態のリチウム二次電池の充放電曲線を示す図である。
【発明を実施するための形態】
【００１３】
本発明は、リチウム二次電池、特に、正極の材料にＬｉxＦｅ2-yＭｎy（ＳＯ4）3（０＜ｘ≦２、０＜ｙ＜２）［理論放電容量：１２８ｍＡｈ／ｇ（ｘ＝２、ｙ＝０．１の場合）］を含むものに関する。本明細書において、ＬｉxＦｅ2-yＭｎy（ＳＯ4）3（０＜ｘ≦２、０＜ｙ＜２）を単に正極活物質とも称する。
【００１４】
本発明は、更に、上記ＬｉxＦｅ2-yＭｎy（ＳＯ4）3（０＜ｘ≦２、０＜ｙ＜２）の製造方法に関する。
【００１５】
本発明は、ＬｉＸＦｅ２（ＳＯ４）３（０＜ｘ≦２）のＦｅ部位の一部をＭｎに置換することで、リチウム二次電池の放電電圧が高くなることを見出したことに基づく。
【００１６】
本発明のリチウム二次電池及び害二次電池に使用する正極材料の製造方法において、特に好ましくは、ＬｉxＦｅ2-yＭｎy（ＳＯ4）3（０＜ｘ≦２、０＜ｙ＜２）は、ｘ＝２であり、０＜ｙ＜０．２である。
【００１７】
（Ｉ）リチウム二次電池
まず、本発明のリチウム二次電池の実施形態について説明する。
【００１８】
本発明のリチウム二次電池は、正極、負極及び電解質を少なくとも含む。正極はリチウムイオンの挿入及び脱離が可能な物質を含むものであり、負極は金属リチウム、リチウム含有物質、若しくはリチウムイオンの挿入及び脱離が可能な物質を含むものであり、電解質はリチウムイオン導電性を有するものである。
【００１９】
本発明では、正極は、ＬｉxＦｅ2-yＭｎy（ＳＯ4）3（０＜ｘ≦２、０＜ｙ＜２）を材料として含む。ＬｉxＦｅ2-yＭｎy（ＳＯ4）3（０＜ｘ≦２、０＜ｙ＜２）は、後述するＬｉxＦｅ2-yＭｎy（ＳＯ4）3（０＜ｘ≦２、０＜ｙ＜２）の製造方法に記載の手順で得ることができる。本発明において、特に好ましい化合物は、ＬｉxＦｅ2-yＭｎy（ＳＯ4）3（０＜ｘ≦２、０＜ｙ＜２）において、ｘ＝２、０＜ｙ＜０．２のものである。
【００２０】
本発明のリチウム二次電池の正極は、ＬｉxＦｅ2-yＭｎy（ＳＯ4）3（０＜ｘ≦２、０＜ｙ＜２）と、カーボン粉末のようなカーボン材料と混合したものを含むことが好ましい。
【００２１】
上述の正極は、例えば以下のような手段により調製することができるが、本発明はこれらに限定されない。
【００２２】
カーボン粉末（例えばアセチレンブラック、ケッチェンブラック粉末などカーボン類）、結着剤粉末（例えば、ポリテトラフルオロエチレン（ＰＴＦＥ）、ポリフッ化ビニリデン（ＰＶｄＦ）など）、及び、ＬｉxＦｅ2-yＭｎy（ＳＯ4）3（０＜ｘ≦２、０＜ｙ＜２）を混合し、得られた混合物を有機溶剤（例えばＮ−メチル−２−ピロリドン（ＮＭＰ））等の溶媒中に分散してスラリー状にした後、例えば銅箔又はアルミ箔のような金属箔上に塗布し、乾燥することにより、正極を調製できる。
【００２３】
別法として、前述のカーボン粉末、結着剤粉末、及び、ＬｉxＦｅ2-yＭｎy（ＳＯ4）3（０＜ｘ≦２、０＜ｙ＜２）を混合し、次いでロールプレス機により圧延し、所定サイズに切り抜いてペレット状に成型することにより、正極を調製することもできる。
【００２４】
上記カーボン粉末、結着剤等は、例えば市販試薬として入手可能である。
【００２５】
また、ＬｉxＦｅ2-yＭｎy（ＳＯ4）3（０＜ｘ≦２、０＜ｙ＜２）、及びカーボン粉末、の割合は、好ましくはＬｉxＦｅ2-yＭｎy（ＳＯ4）3（０＜ｘ≦２、０＜ｙ＜２）：カーボン粉末＝６０：３５〜９０：５である。
【００２６】
本発明では、正極材料中のカーボン粉末と、ＬｉxＦｅ2-yＭｎy（ＳＯ4）3（０＜ｘ≦２、０＜ｙ＜２）の均一性及び分散性を向上させ、二次電池の性能を改善するために、正極を製造する際に、カーボン粉末とＬｉxＦｅ2-yＭｎy（ＳＯ4）3（０＜ｘ≦２、０＜ｙ＜２）を混合し、ボールミル等の粉砕機により粉砕混合し、得られたボールミル（ＢＭ）処理混合物に、更に結着剤粉末を混合した後、上記のように圧延成形して正極の電極を形成してもよい。
【００２７】
本発明では、ＬｉxＦｅ2-yＭｎy（ＳＯ4）3（０＜ｘ≦２、０＜ｙ＜２）（正極活物質）を含む正極の導電性を向上させるために、正極活物質を導電材料であるカーボン粒子と混合し、ボールミルで粉砕混合するボールミル処理を行うことが好ましい。このようなボールミル処理により、より優れた電池特性を得ることができる。ボールミル処理の時間は２０時間以下が好ましい。更に、ボールミル処理の時間は、１２〜２０時間がより好ましく、１２〜１８時間が更に好ましく、１４〜１６時間が特に好ましい。
【００２８】
ボールミル処理を行う場合の正極活物質とカーボン粒子の割合は、好ましくはＬｉxＦｅ2-yＭｎy（ＳＯ4）3（０＜ｘ≦２、０＜ｙ＜２）：カーボン粒子＝６０：３５〜９０：５である。
【００２９】
本発明の正極は、リチウムイオンを含む有機電解質を電解質溶液として用いることができる。
【００３０】
負極は、金属リチウム、リチウム含有合金のようなリチウム含有物質、又はリチウムイオンの挿入及び脱離が可能な物質を含むものであれば特に限定されない。例えば、負極の例としては、金属リチウムのシート、又は金属リチウムのシートをチタン等の金属箔に圧着したものなどを挙げることができる。このような金属リチウムのシートの負極は、金属リチウムをプレス機などでシート状に圧延して所望の形状に成形することで調製することができる。また、金属リチウムのシートを金属箔に圧着したものは、前記のように調製した金属リチウムのシートをチタン等の金属箔に圧着して調製することができる。
【００３１】
また、上記のような金属リチウム以外の負極材料には、負極活物質として、リチウムと合金化する金属（例えば、シリコン、スズ、鉛など）、又は、リチウムイオンの挿入及び脱離が可能な活物質材料（例えば、炭素材料、Ｌｉ４Ｔｉ５Ｏ１２など）（リチウムイオンの挿入及び脱離が可能な物質）などを挙げることができる。これらの負極活物質を含む負極は、例えば、銅箔のような金属箔に、負極活物質とポリフッ化ビニリデン（ＰＶｄＦ）のような結着剤をＮ−メチル−２−ピロリドン（ＮＭＰ）のような有機溶媒に分散させたスラリーを塗布し、乾燥するというような方法で調製することができる。
【００３２】
負極を調製する際の負極活物質と結着剤の割合は、好ましくは負極活物質：結着剤＝６０：５〜９０：２である。
【００３３】
電解質としては、リチウムイオン導電性を有する物質で電子導電性を有しない物質であれば、リチウムイオンを含む有機電解質を使用することができる。
【００３４】
電解質としては、ＬｉＡｓＦ６、ＬｉＢＦ４、ＬｉＰＦ６、ＬｉＡｌＣｌ４、ＬｉＣｌＯ４などのリチウムイオンを含む金属塩を、例えば炭酸エチレン（ＥＣ）及び炭酸ジメチル（ＤＭＣ）（体積比１：１）の混合溶媒、ＥＣ及び炭酸ジエチル（ＤＥＣ）などのような混合溶媒、又は炭酸プロピレン（ＰＣ）のような単独溶媒に溶解した有機電解質を挙げることができる。
【００３５】
本発明のリチウム二次電池はまた、セパレータ、電池ケース等の構造材料などの他の要素を含むこともできる。これらの要素についても、従来公知の二次電池に用いられる各種材料が使用でき、特に制限はない。
【００３６】
上記のような正極、負極、電解質等を使用する電池は、コイン形、円筒形、ラミネート形など従来の形状で作製することができる。そして、これらの二次電池の製造方法も従来と同様の方法を用いることができる。
【００３７】
例えば、本発明のリチウム二次電池は、例えば、図１に示すような、正極及び負極と、これら両極に接する電解質からなる。本発明では、正極及び負極の間にセパレータが含まれていてもよい。有機電解質を、例えば、セパレータに電解質を含浸させて使用することもできる。
【００３８】
更に、図１には明記していないが、本発明のリチウム二次電池は、正極、負極、電解質、セパレータ等を被う電池ケース等を含むことができる。本発明では、ＬｉxＦｅ2-yＭｎy（ＳＯ4）3（０＜ｘ≦２、０＜ｙ＜２）を正極の材料として用いることが好ましい。本発明では、ＬｉxＦｅ2-yＭｎy（ＳＯ4）3（０＜ｘ≦２、０＜ｙ＜２）は、ｘ＝２であり、０＜ｙ＜０．２であることが特に好ましい。
【００３９】
より具体的な一実施形態としては、図２に示すようなコインセル型の二次電池として本発明を適用することができる。図２に示されるように、コインセル型の二次電池は、正極１及び負極３を含み、これらの電極の間に電解液を含浸したセパレータ２をさらに含む。さらに二次電池構造体は正極ケース４、ガスケット５、及び負極ケース６を含むことができる。この二次電池は、例えば、上記の正極１、負極３、及び電解液を含浸したセパレータ２を、正極ケース４及び負極ケース６に所望の通りに配置し、各構成要素を配置した両ケースを固定することで調製することができる。
【００４０】
（ＩＩ）ＬｉxＦｅ2-yＭｎy（ＳＯ4）3（０＜ｘ≦２、０＜ｙ＜２）の製造方法
正極活物質であるＬｉxＦｅ2-yＭｎy（ＳＯ4）3（０＜ｘ≦２、０＜ｙ＜２）の合成方法を説明する。ＬｉxＦｅ2-yＭｎy（ＳＯ4）3（０＜ｘ≦２、０＜ｙ＜２）は、以下の方法で得ることができる。
【００４１】
まず、硫酸鉄、硫酸マンガン、及び硫酸リチウムを、所望のリチウム：鉄：マンガンの化学量論比となるように秤量する。次いで、硫酸鉄及び硫酸マンガンを硫酸リチウムと混合する。混合方法は、特に限定されない。例えば乳鉢での混合、一般的な機械的混合などを用いることができる。得られた混合物を、所望の形状（例えばペレット状など）に成形し、真空中、アルゴン雰囲気中、窒素雰囲気中などの還元雰囲気下において、１００〜３５０℃で、３〜２０時間焼成する。焼成物を冷却して、ＬｉxＦｅ2-yＭｎy（ＳＯ4）3（０＜ｘ≦２、０＜ｙ＜２）粉末を得ることができる。本発明において、ＬｉxＦｅ2-yＭｎy（ＳＯ4）3（０＜ｘ≦２、０＜ｙ＜２）は、ｘ＝２、０＜ｙ＜０．２であることが特に好ましい。
【００４２】
得られたＬｉxＦｅ2-yＭｎy（ＳＯ4）3（０＜ｘ≦２、０＜ｙ＜２）は、例えば、Ｘ線結晶回折法、高周波誘導結合プラズマ（ＩＣＰ）発光分光分析法などにより構造、組成等を確認することができる。
【実施例】
【００４３】
以下に図面を参照して、本発明のリチウム二次電池についての実施例を詳細に説明する。なお、本発明は下記の実施例に示したものに限定されるものではなく、本発明の趣旨及び範囲を変更しない範囲において適宜変更して実施できるものである。
【００４４】
下記では、ＬｉxＦｅ2-yＭｎy（ＳＯ4）3（０＜ｘ≦２、０＜ｙ＜２）の製造例、及び、実施例１〜９を示す。実施例１〜４は、有機溶媒を用いた有機電解質を使用してリチウム二次電池を作製した例であり、実施例５〜９は、ボールミル処理を施した正極を用いた例である。
【００４５】
（ｉ）ＬｉxＦｅ2-yＭｎy（ＳＯ4）3（０＜ｘ≦２、０＜ｙ＜２）の合成
（ａ）Ｌｉ2Ｆｅ2-yＭｎy（ＳＯ4）3（０＜ｙ＜２）の合成の検討
ＦｅＳＯ4・７Ｈ2Ｏ（関東化学、９９．９％）を９０℃で真空乾燥し、ＦｅＳＯ4・Ｈ2Ｏにした。ＭｎＳＯ4・５Ｈ2Ｏ（関東化学，９９．０％）を３００℃加熱し、無水のＭｎＳＯ4にした。また、Ｌｉ2ＳＯ4・Ｈ2Ｏ（関東化学，９９．０％）は加熱して、無水のＬｉ2ＳＯ4にした。
【００４６】
ＦｅＳＯ4・Ｈ2Ｏ、ＭｎＳＯ4及びＬｉ2ＳＯ4を化学量論比で、ＦｅＳＯ4・Ｈ2Ｏ：ＭｎＳＯ4：Ｌｉ2ＳＯ4＝（２−ｙ）：ｙ：１になるように秤量し、メノウ乳鉢にて３０分間混合した。混合した粉末を１５ＭＰａにて圧着成形して、ペレットを作製した。作製したペレットを真空ガス置換炉において、大気圧よりマイナス１００ｋＰａの減圧下（真空）、５０℃、１００℃、２００℃、３００℃、３５０℃及び４００℃のそれぞれの温度で、１２時間焼成した。焼成後の粉末をＸ線回折により測定した。また、焼成後の粉末を高周波誘導結合プラズマ（ＩＣＰ）発光分光分析法により測定し、粉末の元素比（Ｌｉ：Ｆｅ：Ｍｎ：Ｓ）を求めた。それぞれの温度で得た焼成物が所望の化合物であるかどうかを検討した結果を表１に示す。表１に示す結果から１００℃、２００℃、３００℃及び３５０℃の焼成温度でＬｉ2Ｆｅ2-yＭｎy（ＳＯ4）3（０＜ｙ＜２）の粉末が得られたことが分かる。得られた焼成物の回折ピークは出発原料である硫酸鉄、硫酸マンガン、及び硫酸リチウムに一致しないことを確認し、更に、ＩＣＰによりＬｉ：Ｆｅ：Ｍｎ：Ｓの比が、目的化合物の比率と合っていることから、Ｌｉ2Ｆｅ2-yＭｎy（ＳＯ4）3粉末が得られたことが分かった。
【００４７】
【表１】
0006039539.tif 000002
【００４８】
（実施例１〜４）
本実施例は、Ｌｉ２Ｆｅ２−ｙＭｎｙ（ＳＯ４）３において、ｙ＝０．１（実施例１）、ｙ＝０．１５（実施例２）、ｙ＝０．２（実施例３）、及びｙ＝０．２５（実施例４）である。
【００４９】
以下の各実施例では、３００℃で得られた粉末を用いて、リチウム二次電池を作成し、評価した。
【００５０】
（ｉ）リチウム二次電池の作製
リチウム二次電池は、以下の手順で作製した。
【００５１】
正極は、Ｌｉ２Ｆｅ２−ｙＭｎｙ（ＳＯ４）３、アセチレンブラック粉末（電気化学工業社製）、ケッチェンブラク（株式会社ライオン製）、及びポリテトラフルオロエチレン（ＰＴＦＥ）粉末（ダイキン社製）を７０：２０：５：５の重量比で、らいかい機を用いて十分に粉砕・混合し、次いで、ロール成形して、シートペレット状の電極（厚さ：０．２ｍｍ）を作製した。このシート状電極を直径１３ｍｍの円形に切り抜いた。負極は、市販の試薬であるリチウム箔（本城金属株式会社製）を、０．３ｍｍの厚さまでプレスし、直径１５ｍｍの円形シート状に成型することによって作製した。電解質は、ＬｉＰＦ６を１ｍｏｌ／Ｌの濃度でエチレンカーボネート（ＥＣ）とジメチルカーボネート（ＥＣ：ＤＭＣ＝１：１）に溶解した溶液（キシダ化学株式会社製）を用いた。セパレータは、ポリプロピレン製のもの（セルガード社製）を用いた。
【００５２】
性能評価用テストセル（リチウム二次電池）は、図２に示すような２０３２コイン型のものを製造した。正極は、上記のペレット電極を正極ケース４にセットし、チタンメッシュ（ニラコ製）（図示せず）で覆い、その周縁部をスポット溶接により固定した。負極は、負極ケース６にチタンメッシュ（ニラコ製）（図示せず）をスポット溶接で固定し、その上にリチウムシートを圧着することにより固定して調製した。次に、ペレットを固定した正極ケースに、セパレータ２をセットし、さらにセパレータ２に電解質を注入し、リチウムシートを固定した負極ケースを被せ、コインセルかしめ機で正極ケース４及び負極ケース６をかしめることにより、ポリプロピレン製ガスケット５を含むコインセルを作製した。なお、リチウム二次電池の作製は、露点−５０℃以下のドライルーム中で行った。
【００５３】
（ｉｉ）充放電試験
リチウム二次電池の充放電試験は、市販の充放電測定システム（北斗電工社製）を用いて、正極活物質重量当たりの電流密度で１０ｍＡ／ｇを通電し、充電終止電圧４．４Ｖ、放電終止電圧３．０Ｖの電圧範囲で行った。電池の充放電試験は、２５℃の恒温槽内（雰囲気は通常の生活環境下）で測定を行った。
【００５４】
本実施例で作製したリチウム二次電池の充放電曲線を、図３に示す。図より、Ｌｉ２Ｆｅ１．９Ｍｎ０．１（ＳＯ４）３は充放電が可能であり，初回放電容量８７ｍＡｈ／ｇ（Ｌｉ２Ｆｅ１．９Ｍｎ０．１（ＳＯ４）３粉末重量当たりで規格化）、放電平均電位は４．０Ｖ及び３．８Ｖを示した。４．０Ｖの電位は、Ｍｎ３＋／Ｍｎ２＋に対応し、３．８Ｖの電位はＦｅ３＋／Ｆｅ２＋に対応していると考えられる。表２に、５０サイクル目、１００サイクル目の容量維持率を示す。表２より、１サイクル当たり約０．３％程度の容量減少しか見られず、安定したサイクル特性を有していることが分かる。
【００５５】
（実施例５〜９）
実施例２で使用したＬｉ２Ｆｅ１．８５Ｍｎ０．１５（ＳＯ４）３粉末、アセチレンブラック粉末、及びケッチェンブラク粉末を、ボールミル（ＢＭ）で粉砕・混合すること（ボールミル処理）により、電池性能の改善を試みた。ボールミル（ＢＭ）処理の効果の性能評価を以下に示すように行った。
【００５６】
Ｌｉ２Ｆｅ１．８５Ｍｎ０．１５（ＳＯ４）３粉末、アセチレンブラック粉末、及びケッチェンブラク粉末（重量比７０：２０：５）をミキサー中で数分程度混合した。この混合物に、直径７ｍｍのアルミナ製ボールを加え、１２時間（実施例５）、１４時間（実施例６）、１６時間（実施例７）、１８時間（実施例８）及び２０時間（実施例９）のＢＭ処理を行った。なお、いずれのＢＭ処理の場合も、Ｌｉ２Ｆｅ１．８５Ｍｎ０．１５（ＳＯ４）３−アセチレンブラック−ケッチェンブラック混合物とボールの混合比率は、重量比で１：１０とし、ＢＭ処理時の回転速度は３００ｒｐｍとした。
【００５７】
得られたＢＭ処理後のＬｉ２Ｆｅ１．８５Ｍｎ０．１５（ＳＯ４）３−アセチレンブラック−ケッチェンブラック混合物は、ＰＴＦＥバインダーを更に加え、らいかい機で混合し、実施例１と同様にして作用極ペレットを作製した。このペレットを用いて、実施例１と同様にして、コインセルを作製した。また、充放電試験も、実施例１と同様に行った。
【００５８】
充放電試験の結果を、表２に示す。ＢＭ処理時間が、１８ｈ（１８時間）までは実施例１に比べて特性が著しく改善した。また、１６ｈのＢＭ処理において、１００サイクル後の放電容量維持率も９５％の高い値を達成した。これは、ＢＭ処理により、Ｌｉ２Ｆｅ１．８５Ｍｎ０．１５（ＳＯ４）３粉末と炭素粉末材料との接触性が向上し、粉末間の界面抵抗が減少したためであると推察される。一方、２０ｈのＢＭ処理では、放電容量などの電池性能は１６時間のＢＭ処理と比べて低下した。これは、ＢＭ処理時の局所的な熱の発生により、Ｌｉ２Ｆｅ１．８５Ｍｎ０．１５（ＳＯ４）３の変性が起こったためであると考えられる。このように、本発明では、正極材料の活物質をＢＭ処理することにより、電池性能が改善することが明らかとなった。
【００５９】
【表２】
0006039539.tif 000003
【００６０】
（比較例）
比較例としてＬｉ２Ｆｅ２（ＳＯ４）３粉末を用いた場合を検討した。
【００６１】
特許文献１の手法でＬｉ２Ｆｅ２（ＳＯ４）３粉末を合成した。Ｌｉ２Ｆｅ２（ＳＯ４）３粉末と、アセチレンブラック粉末及びケッチェンブラック粉末を、ボールミルで１６時間粉砕混合（ボールミル処理）した材料を正極に用い、実施例７と比較した。
【００６２】
＜Ｌｉ２Ｆｅ２（ＳＯ４）３の調製＞
まず、Ｆｅ２（ＳＯ４）３は、Ｆｅ（ＮＨ４）２（ＳＯ４）２・６Ｈ２Ｏを大気中、５００℃で１０時間熱処理することにより合成した。合成したＦｅ２（ＳＯ４）３とＬｉＩをモル比１：２となるように秤量し、乳鉢でよく混合した。Ｆｅ２（ＳＯ４）３とＬｉＩの混合物をアセトニトリル溶媒に入れ、８２℃で５時間の熱処理を行った。得られた粉末をアセトニトリル溶液で洗浄し、過剰のＬｉＩを除去して、Ｌｉ２Ｆｅ２（ＳＯ４）３粉末を得た。得られたＬｉ２Ｆｅ２（ＳＯ４）３粉末、アセチレンブラック粉末、及びケッチェンブラック粉末を７０：２０：５の重量比で混合し、ボールミルで１６時間粉砕混合（ボールミル処理）した。その混合粉末に、結着剤としてＰＴＦＥ（ポリテトラフルオチレン）を混合し、ロール成形して正極ペレットを得た。
【００６３】
コインセルは、実施例１と同様にして作製及び評価を行った。その結果を、表３に実施例７と比較して示す。
【００６４】
本比較例による二次電池は、実施例７と比較して、初期特性およびサイクル特性の双方が実施例７の方がよい結果となった。
【００６５】
【表３】
0006039539.tif 000004
【００６６】
以上のように、簡便に大量合成できる本発明の正極材料は、リチウム二次電池において優れた電池特性を示すことがわかった。従って、コスト性に優れ、更に充放電サイクル特性を有した高性能電池を提供できることが明らかになった。
【産業上の利用可能性】
【００６７】
本発明により、コスト性に優れたリチウム二次電池を作製することができ、本発明のリチウム二次電池は、様々な電子機器の駆動源等として使用することができる。
【符号の説明】
【００６８】
１    正極
２    セパレータ（電解質液を含浸）
３    負極
４    正極ケース
５    ガスケット
６    負極ケース
【図１】
0006039539.tif 000005
【図２】
0006039539.tif 000006
【図３】
0006039539.tif 000007